(57)【要約】【課題】本発明は、感度や密着性にすぐれ、精度の高い画像パターンを形成するのに好適であり、紫外線の暴露によっても黄変のおこらない、感光性樹脂組成物とその粘着性を利用して遮光パターンを形成したレンズシート、前記レンズシートを有する光拡散性基板および前記光拡散性基板を用いた透過型スクリーンを提供するものである。【解決手段】本発明の感光性樹脂組成物は少なくとも（Ａ）有機重合体からなる熱粘着性の結着剤、（Ｂ）ラジカル重合性を有するエチレン性二重結合を少なくとも一つ以上有する化合物、（Ｃ）ビイミダゾール系光重合開始剤、（Ｄ）オキシラン環含有化合物、からなることを特徴とする。またこの感光性樹脂組成物を用いて遮光パターンを形成すると、前記感光性樹脂組成物を用いて形成された樹脂層が紫外線暴露によっても黄変しないため、色表現に優れた透過型スクリーンとすることができる。【選択図】図２
2004010813.tif 000002
【特許請求の範囲】
【請求項１】
少なくとも（Ａ）有機重合体からなる熱粘着性の結着剤、（Ｂ）ラジカル重合性を有するエチレン性二重結合を少なくとも一つ以上有する化合物、（Ｃ）ビイミダゾール系光重合開始剤、（Ｄ）オキシラン環含有化合物、からなることを特徴とする感光性樹脂組成物。
【請求項２】
前記（Ｃ）ビイミダゾール系光重合開始剤の成分として、一般式（１）で表される（ｃ１）ヘキサアリールビイミダゾール化合物と（ｃ２）水素供与性化合物を含むことを特徴とする請求項１記載の感光性樹脂組成物。
【化１】
2004010813.tif 000006
（式中、Ｌ１、Ｌ２及びＬ３はそれぞれ独立にアリール基或いは、置換アリール基を表す。）
【請求項３】
片方又は両方の面にレンズ要素を有し、どちらか一方の面に樹脂層を介して遮光パターンが設けられたレンズシートにおいて、前記樹脂層は請求項１または２記載の感光性樹脂組成物を用いたものであることを特徴とするレンズシート。
【請求項４】
請求項３に記載のレンズシートを構成要素の一つとして有することを特徴とする光拡散性基板。
【請求項５】
請求項４に記載の光拡散性基板を構成要素の一つとして有することを特徴とする透過型スクリーン。
【発明の詳細な説明】
【０００１】
【発明の属する技術分野】
本発明は、硬化前は粘着性を有し、光開始重合によって重合・硬化することを特徴とする感光性樹脂組成物に係り、またこの感光性樹脂組成物を遮光パターンの形成に用いた、レンズシート、前記レンズシートを用いた光拡散性基板、さらに前記光拡散性基板を構成要素の一つとした透過型プロジェクションテレビに使用される透過型スクリーンに関するものである。
【０００２】
【従来の技術】
透過型プロジェクションテレビに用いる透過型スクリーンは大きく分けると一般的に、観察者側のレンチキュラーレンズ基板（レンズシート）を含む光拡散性基板と、光源側にあるフレネルレンズ基板から構成される。さらに光拡散性基板に含まれるレンチキュラーレンズ基板の平坦面側には、コントラストを向上させるための遮光パターンが形成される。その形成方法としては、特開平９−１２０１０２号公報に示されている。
【０００３】
上記特許公報においては、レンチキュラーレンズ基板の平坦面側に、感光することで粘着性が消失するポジ型感光性粘着剤を配設し、この感光性粘着剤層と反対面、すなわちレンズ部形成面より投射光源（プロジェクター）又はこれと同等の開口を有する光源から投射した光線で該感光性粘着剤層を露光し、光硬化させることでレンチキュラーレンズ基板の各単位レンズの集光部の粘着性を失わせた後、感光性粘着剤層へ支持体に担持された色材含有層を接触させ、次いで両者を分離して感光性粘着剤層の非露光粘着性部分の粘着力を利用して、色材含有層を付着残留させることにより、ドライプロセスでかつ簡便に遮光パターンを形成する方法が開示されている。
【０００４】
透過型スクリーンの遮光パターン形成に用いる感光性粘着剤には、色材を付着残留させなかった部分、すなわち感光により粘着性が消失した部分について、十分な光透過能と耐候性が要求される。また遮光パターンが精細に形成でき、パターンの落脱がないものでなくてはならない。このような用途に用いることのできる感光性樹脂組成物は、特許第３０９４８４４号等で知られているが、前記特許等で用いられた感光性樹脂組成物では、基板への密着性，耐候性（耐黄変性）、感度等、実用面からは未だ不十分であるという問題点を有していた。特に硬化後の感光性樹脂の紫外線暴露による黄変は不可避であり、透過型スクリーンの遮光パターン形成に使用した場合、透明部分の着色によってカラーバランスが崩れ、正確な色の表現ができなくなってしまうことが大きな問題であった。
【０００５】
【発明が解決しようとする課題】
本発明は、このような状況に鑑てなされたものであり、感度や密着性にすぐれ、精度の高い画像パターンを形成するのに好適であり、紫外線の暴露によっても黄変のおこらない、感光性樹脂組成物とその粘着性を利用して遮光パターンを形成したレンチキュラーレンズやマイクロレンズなどのレンズシート、前記レンズシートを有する光拡散基板および前記光拡散性基板を用いた透過型スクリーンを提供するものである。
【０００６】
【課題を解決するための手段】
請求項１に係る第１の発明は、少なくとも（Ａ）有機重合体からなる熱粘着性の結着剤、（Ｂ）ラジカル重合性を有するエチレン性二重結合を少なくとも一つ以上有する化合物、（Ｃ）ビイミダゾール系光重合開始剤、（Ｄ）オキシラン環含有化合物、からなることを特徴とする感光性樹脂組成物である。
【０００７】
請求項２に係る第２の発明は、前記（Ｃ）ビイミダゾール系光重合開始剤の成分として、一般式（１）で表される（ｃ１）ヘキサアリールビイミダゾール化合物と（ｃ２）水素供与性化合物を含むことを特徴とする請求項１記載の感光性樹脂組成物である。
【０００８】
【化２】
2004010813.tif 000003
【０００９】
（式中、Ｌ１、Ｌ２及びＬ３はそれぞれ独立にアリール基或いは、置換アリール基を表す。）
【００１０】
請求項３に係る第３の発明は、片方又は両方の面にレンズ要素を有し、どちらか一方の面に樹脂層を介して遮光パターンが設けられたレンズシートにおいて、前記樹脂層は請求項１または２記載の感光性樹脂組成物を用いたものであることを特徴とするレンズシートである。
【００１１】
請求項４に係る第４の発明は、請求項３に記載のレンズシートを構成要素の一つとして有することを特徴とする光拡散性基板である。
【００１２】
請求項５に係る第５の発明は、請求項４に記載の光拡散性基板を構成要素の一つとして有することを特徴とする透過型スクリーンである。
【００１３】
【発明の実施の形態】
以下、本発明の実施の形態を詳細に図面を用いて説明する。図１は本発明による透過型スクリーンを示す説明図である。図２は本発明による透過型スクリーンを構成する光拡散性基板の断面図を示す説明図である。図３は光拡散性基板の遮光パターンの形成法を工程順に示した説明図である。
【００１４】
本発明で用いる（Ａ）有機重合体からなる熱粘着性の結合剤（以下、（Ａ）成分とする）は、有機重合体からなり、これは感光性樹脂組成物に配合されて、各種添加剤の分散媒になると共に、粘着力の調整剤としても用いられるものである。この性質として、（Ｂ）ラジカル重合性を有するエチレン性二重結合を少なくとも一つ以上有する化合物（以下、（Ｂ）成分とする）と相溶性であることが望ましい。（Ａ）成分の例としては、ポリ塩化ビニル、ポリ（メタ）アクリル酸、ポリ（メタ）アクリル酸エステル、ポリビニルエーテル、ポリビニルアセタール、ポリウレタン樹脂、ポリアミド、ポリエステル、塩化ビニリデン―アクリロニトリル共重合体、塩化ビニリデン―メタクリレート共重合体、塩化ビニリデン―酢酸ビニル共重合体、セルロース誘導体、ポリオレフィン、ジアリルフタレート樹脂、各種合成ゴム等を挙げることができる。
【００１５】
（Ｂ）成分である、ラジカル重合性を有するエチレン性二重結合を少なくとも一つ以上有する化合物としては、例えばビニル基あるいはアリル基を有するモノマー、オリゴマー、末端または側鎖にビニル基あるいはアリル基を有するポリマーである。（Ｂ）成分の例としては、（メタ）アクリル酸及びその塩、（メタ）アクリル酸エステル類、（メタ）アクリルアミド類、無水マレイン酸、マレイン酸エステル類、イタコン酸エステル類、スチレン類、ビニルエーテル類、ビニルエステル類、Ｎ−ビニル複素環類、アリルエーテル類、アリルエステル類、及びこれらの誘導体などを挙げることができ、これらの化合物を１種または２種以上を混合して用いることができる。
【００１６】
（Ｃ）ビイミダゾール系光重合開始剤（以下、（Ｃ）成分とする）としては、（ｃ１）ヘキサアリールイミダゾール化合物（以下、（ｃ１）成分とする）が望ましく、これは下記一般式（１）で表される。
【００１７】
【化３】
2004010813.tif 000004
【００１８】
（式中、Ｌ１、Ｌ２及びＬ３はそれぞれ独立にアリール基或いは、置換アリール基を表す。）
【００１９】
（ｃ１）成分として具体的には、ビス（２，４，５−トリフェニル）イミダゾール、ビス（２−ｏ−クロロフェニル−４，５−ジフェニル）イミダゾール、ビス（２−ｏ，ｐ−ジクロロフェニル−４，５−ジフェニル）イミダゾール、ビス（２−ｏ−ブロモフェニル−４，５−ジフェニル）イミダゾール、ビス［２−ｏ，ｐ−ジメトキシフェニル−４，５−ビス（ｏ−クロロフェニル）］イミダゾール等が挙げられる。（ｃ１）成分であるヘキサアリールビイミダゾール化合物に関して、詳しくは特公昭４１−３５４５号公報に記載がある。
【００２０】
また、（Ｃ）ビイミダゾール系光重合開始剤には（ｃ２）水素供与性化合物（以下、（ｃ２）成分とする）を併用することが望ましい。本発明に使用される（ｃ２）成分とは、上記（ｃ１）成分であるヘキサアリールビイミダゾール化合物に水素を供与することでラジカルとなり重合開始剤として機能する化合物である。具体的には３級アミン化合物、メルカプト化合物、活性メチレン基を有する化合物等が挙げられるが、特に、１，３−ジカルボルニル化合物、複素環を有するメルカプト化合物が好ましい。さらに好ましくは、２−メルカプトベンゾチアゾール、２−メルカプトクロロベンゾチアゾール、２−メルカプトベンゾオキサゾール、２−メルカプトメチルベンゾイミダゾール、２−メルカプトベンゾイミダゾールである。
【００２１】
本発明に使用される（Ｄ）オキシラン環含有化合物（以下、（Ｄ）成分とする）とは、オキシラン環を少なくとも一つ以上有する化合物であり、耐光性試験での黄変の原因となるビイミダゾール化合物の分解生成物と反応することによって、発色を抑える働きをするものである。（Ｄ）成分の例としてはエポキシ化合物、オキセタン化合物、環状エーテル化合物等を挙げることができる。なかでも、特にエポキシ化合物が好ましい。具体的には、ビスフェノール型グリシジルエーテル、ノボラック型グリシジルエーテル等のグリシジルエーテル型エポキシ化合物、ヘキサヒドロフタル酸グリシジルエステル等のグリシジルエステル型エポキシ化合物、トリグリシジルイソシアヌレート、テトラグリシジルジアミノジフェニルメタン等のグリシジルアミン型エポキシ化合物、エポキシ化大豆油等の線状脂肪族エポキシ化合物、３，４−エポキシシクロヘキセニルメチル−３’，４’−エポキシシクロヘキセンカルボキシレート等の脂環式エポキシ樹脂が挙げられる。
【００２２】
このうち、特に好ましいのは脂環式エポキシ樹脂であり、ユニオンカーバイド社の商品名ＥＲＬ−４２２１、同４２８９、同４２０６、同４２３４、同４２０５、同４２９９、ＵＶＲ−６１００、チバガイギー社の商品名ＣＹ−１７９、同１７８、同１８０、同１７５、チッソ社の商品名ＣＸ−２２１、同２８９、同２０６、同３０１、同３１３、ダイセル社の商品名セロキサイト−２０２１、同２０８１、同３０００、ＳＴＯ、ナガセ化成社の商品名デナコールＥＸ−３１３、同３２１、同５１２、同６１４Ｂ、同８１０、同２０１、同２１１、同２１２、同２５２等が挙げられる。さらに、同一分子中にビニル基、（メタ）アクリロイル基等の二重結合も有した、ダイセル社の商品名セロキサイド−２０００、Ａ−２００、Ｍ−１００等も挙げることができるがこの限りではない。
【００２３】
また本発明の粘着性を有する感光性樹脂組成物においては、溶液の調製に適した希釈剤として、通常の汎用溶剤、例えば、メチルエチルケトン、トルエン、エチルアセテート、メチルイソブチルケトン、メチルセロソルブ、エチルセロソルブ、ブチルセロソルブ、ブチルセロソルブアセテート、ブチルカルビトール、テトラリン、ジメチルホルムアミド、ノルマルメチルピロリドン、プロピレングリコールモノメチルエーテル、プロピレングリコールモノメチルエーテルアセテートなどが挙げられる。
【００２４】
また、本発明の粘着紙を有する感光性樹脂組成物における各成分の配合比は、（Ａ）１０〜３０重量部、好ましくは１０〜２５重量部、（Ｂ）５〜２０重量部、好ましくは１０〜１５重量部、（ｃ１）０．１〜１重量部、好ましくは０．２〜０．５重量部、（ｃ２）０．０５〜０．５重量部、好ましくは０．１〜０．２５重量部、（Ｄ）２〜１０重量部、好ましくは２〜５重量部であり、これらを上記希釈剤４０〜８０重量部で調整して用いる。
【００２５】
また本発明の目的を妨げないかぎり、必要に応じて可塑剤、酸化防止剤、シリコーン化合物等のレベリング剤，消泡剤、シランカップリング剤等の密着向上剤、酸化チタン，タルク，炭酸カルシウムなどの充填剤、ウレタン，アクリル微粒子などの拡散剤、ハジキ防止剤、安定剤、熱重合禁止剤、難燃化剤、着色用顔料、染料などの各種添加剤を必要に応じて適宜、添加、配合させて用いることができる。
【００２６】
つぎに本発明のレンズシート、光拡散性基板および透過型スクリーンの製造方法の一例を以下に述べる。本発明で言うレンズシートとは、片方又は両方の面にレンズ要素（レンズアレイ）を有し、どちらか一方の面に樹脂層を介して遮光パターンが設けられたものを指す。本明細書の詳細な説明および実施例ではレンズシートとして、主にレンチキュラーレンズ基板について述べているが、マイクロレンズ基板など、プロジェクションスクリーンの透過型スクリーンに使用することのできるレンズ要素を有するレンズシートならいずれにも本発明の感光性樹脂組成物を用いて遮光パターンを形成し、同様の効果を得ることができる。
【００２７】
まず、レンチキュラーレンズ透明基板（１２ｂ）にレンチキュラーレンズアレイ（１２ａ）が形成されてなるレンチキュラーレンズ基板（１２）（図２）のレンチキュラーレンズ透明基板（１２ｂ）側に、画像形成シート（４０）を、熱ロールを通して貼り合せる（図３（ａ））。
なお、これらのレンズアレイは、それぞれの透明樹脂基板上にＵＶ（紫外線）硬化樹脂を流し込み、金型を用いて硬化、成形される。
【００２８】
レンチキュラーレンズ透明基板（１２ｂ）としては、ポリアクリル板、メタアクリル−スチレン板、ポリ塩化ビニル板、ポリカーボネート板等の板を使用できる。また、樹脂層（３０）を形成する感光性樹脂組成物は、少なくとも（Ａ）有機重合体からなる熱粘着性の結合剤、（Ｂ）ラジカル重合性を有するエチレン性二重結合を少なくとも一つ以上有する化合物、（Ｃ）ビイミダゾール系光重合開始剤さらに（Ｄ）オキシラン環含有化合物からなる。
【００２９】
画像形成シート（４０）を構成する感光性樹脂支持体（２０）としては、熱圧負荷時に樹脂層（３０）を平面性と寸法とを安定に保って保持することができるものであればよく、例えば、ポリアセテートフィルム、ポリ塩化ビニルフィルム、ポリエチレンフィルム、ポリプロピレンフィルム、ポリカーボネートフィルム、ポリエチレンテレフタレートフィルム等を挙げることができる。特に、熱や水に対する安定性が高く、感光性樹脂組成物の塗布時の作業性及び露光、転写時の操作性に優れている二軸延伸ポリエチレンテレフタレートフィルムが好適である。
【００３０】
図３（ａ）はレンチキュラーレンズ基板（１２）に、感光性樹脂支持体（２０）上に本発明による感光性樹脂組成物を用いて樹脂層（３０）を設けた画像形成シート（４０）を載置する工程の断面図である。
図３（ｂ）は紫外線照射工程を示すもので、レンチキュラーレンズアレイ（１２ａ）側から全面に平行紫外光を照射し、レンズ機能によって集光された集光部（３１）の樹脂層（３０）を硬化させ、感光硬化層（３１ａ）と、非集光部（３２）で粘着性を有したままの非感光粘着層（３２ａ）のパターンをレンチキュラーレンズ基板（１２）上に形成する。続いて、図３（ｃ）に示すように、感光性樹脂支持体（２０）を除去する。
【００３１】
次いで図３（ｄ）に示すように、レンチキュラーレンズ基板（１２）に残留する、パターン化された、粘着性を有したままの非感光粘着層（３２ａ）の上にさらに、色材含有層（６０）を色材支持体（５０）上に形成した色材支持シート（７０）を、熱ロールで圧着し、パターン化された非感光粘着層（３２ａ）上に、色材含有層（６０）を粘着させる。
【００３２】
この時の粘着条件は、非感光粘着層（３２ａ）に色材含有層（６０）が十分に粘着し、色材支持体（５０）から完全に移行する温度、圧力であることが必要である。また、上記色材含有層（６０）の色材は、従来から用いられている染料または顔料であればよく、またはそれらの混合物であってもよい。これら以外にも、例えば、金属粉、蛍光顔料、酸化チタン、タルク、炭酸カルシウム等の充填剤、ロジン酸エステル、テルペン樹脂などの増粘剤、ウレタン、アクリル微粒子などの拡散剤、酸化防止剤、レベリング剤、可塑剤、消泡剤、ハジキ防止剤、安定剤、各種ポリマー等を配合してもよい。
【００３３】
また色材支持体（５０）は、前記感光性樹脂支持体（２０）と同様、熱圧負荷時に色材含有層（６０）の平面性と寸法とを保って支持することができるいかなるものでもよい。
【００３４】
次に図３（ｅ）に示すように、非感光粘着層（３２ａ）に粘着していない色材含有層部分を、色材支持体（５０）と共に除去し、非感光粘着層（３２ａ）の上に、これと同一形状の色材含有層（６０）を形成した遮光パターンを形成させる。
【００３５】
続いて、樹脂層（３０）に残留するモノマー、開始剤等をＵＶ光でレンチキュラーレンズ基板（１２）の裏面から照射し硬化させる。この時、１００℃以下の温度がかかるようにし、耐光性試験時における黄変の原因である開始剤分解物と（Ｄ）オキシラン環含有化合物とを反応させる。本発明の、遮光パターンを有するレンズシート（ここではレンチキュラーレンズシート）はこうして得ることができる。
【００３６】
最後に図３（ｆ）に示すように、遮光パターンを形成した面上に拡散板（１３）を載置させることで光拡散性基板（１０）を形成する。拡散板（１３）としては、ポリアクリル板、メタアクリル−スチレン板、ポリ塩化ビニル板、ポリカーボネート板等の透明な板に、薬液等の化学的な処理や、研磨等による物理的な処理を施したものや、前述した樹脂板へ拡散剤を混入させたものを用いることができる。
【００３７】
以上のように本発明による感光性樹脂組成物においては、（Ｃ）ビイミダゾール系光重合開始剤と（Ｄ）オキシラン環含有化合物とを併用することにより、樹脂劣化の一因となる光重合開始剤分解物とオキシラン環が反応するため、硬化後の感光性樹脂組成物の劣化、特に黄変を防ぐことができる。この感光性樹脂組成物を光拡散性基板の遮光パターン形成材料に用いれば、時間が経っても樹脂層（３０）が変色しないため、優れた色表現のできるレンズシートおよび光拡散性基板を製造することができる。
本発明の感光性樹脂組成物自体には紫外線吸収剤を含まないが、樹脂層透過時に遮光パターンによって外部光の入光が減少するため、該樹脂層よりも内部にある外光に敏感な材料の劣化を軽減することができる。図１に例示する、本発明の感光性樹脂組成物を用いて遮光パターンを形成した光拡散性基板を構成要素の一つとして有する透過型スクリーン（１）においては、遮光パターンより光源側にあるレンチキュラーレンズ基板（１２）やフレネルレンズ基板（１１）（図１）への紫外線の影響は半減するものと考えられる。
【００３８】
【実施例】
次に本発明を実施例により、具体的に説明する。
【００３９】
（実施例１）
下記成分からなる感光性樹脂組成物を調製した。
＜感光性樹脂組成物の組成例＞
（Ａ）ポリメチルメタアクリレート　２０．２７重量部（ＢＲ−８０、三菱レイヨン社製）、（Ｂ）トリメチロールプロパントリメタアクリレート　１４．５６重量部（Ｍ−３０９、東亞合成社製）、（ｃ１）ビス（２−ｏ−クロロフェニル−４，５−ジフェニル）イミダゾール　０．３８重量部（ＣＢｉｍ、黒金化成社製）、（ｃ２）２−メルカプトベンゾイミダゾール　０．１９（関東化学社製）、（Ｄ）３，４−エポキシシクロヘキシルメチルメタクリレート　３．８０重量部（Ｍ１００、ダイセル化学社製）、メチルエチルケトン　３０．４０重量部、トルエン　３０．４０重量部
【００４０】
感光性樹脂支持体（２０）としてポリエチレンテレフタレートフィルムを、その上に該感光性樹脂組成物を乾燥後の膜厚が１０μｍとなるようにワイヤーバーコーターにて塗布し、８０℃の温風乾燥機で１０分乾燥して樹脂層（３０）を形成した。その上に保護カバーとしてポリプロピレンフィルムをラミネーターにより貼り合せ、画像形成シート（４０）を作製した。
【００４１】
次に、上記保護カバーを剥離して、片面にレンチキュラーレンズアレイ（１２ａ）を形成したポリカーボネートの他面の平坦面に、上記画像形成シート（４０）を、５０℃、１ｍ／分、２ｋｇ圧に設定したラミネーターにより貼り合せた。
【００４２】
続いて、レンチキュラーレンズアレイ（１２ａ）側から全面に平行紫外光を、ランプ強度２０Ｗ／ｃｍ（高圧水銀灯）、露光量１００ｍＪ／ｃｍ２で照射し、感光性樹脂支持体（２０）を２５℃、１ｍ／分の速度で剥離し、感光硬化層（３１ａ）と、非感光粘着層（３２ａ）のパターンをレンチキュラーレンズ基板（１２）に形成した。
【００４３】
実施例で用いた黒色の色材支持シート（７０）は下記のように調製した。
＜黒色インキの組成例＞
ポリメチルメタアクリレート　１０重量部（ＢＲ−８０、三菱レイヨン社製）、
カーボンブラック　５重量部（ＭＡ−７、三菱化学社製）、メチルエチルケトン３５重量部、トルエン　２５重量部
【００４４】
色材支持体（５０）とするポリエチレンテレフタレートフィルム上に、上記組成で調製した黒色インキを乾燥後の膜厚が１μｍとなるようにワイヤーバーコーターにて塗布し、８０℃の温風乾燥機で１０分乾燥させて色材含有層（６０）を設け、黒色の色材支持シート（７０）を作製した。この色材支持シートを、前記レンチキュラーレンズ基板（１２）に、８０℃、１ｍ／分、４ｋｇ圧に設定したラミネーターを通して貼り合せ、色材支持体（５０）を２５℃、１ｍ／分の速度で剥離し、黒色の色材含有層（６０）による遮光パターンを形成したレンズシート（ここではレンチキュラーレンズシート）を作成した。
【００４５】
さらに、その上面に、拡散板（１３）として拡散剤を混練させた１．５ｍｍ厚のメタアクリル−スチレン樹脂板を粘着剤で貼り合せ、光拡散性基板（１０）を作製した。
【００４６】
レンズシートの黄変の度合は、光暴露前である初期のＹＩ値（黄色度；Ｙｅｌｌｏｗｎｅｓｓ　Ｉｎｄｅｘ）と光暴露後のＹＩ値の差であるΔＹＩで評価した。ＹＩは（２）式より求めた。
【００４７】
【式１】
2004010813.tif 000005
【００４８】
（Ｘ、Ｙ、Ｚは三刺激値で、分光光度計での各波長における透過率から積分計算して求めた。）
【００４９】
このようにして作製した光拡散性基板（１０）を用いた透過型スクリーン（１）においては、フェードメーター（スガ試験機社製、ＦＡＬ−ＳＰ−Ｈ型）９６時間投入後のΔＹＩは２．３であった。
【００５０】
（実施例２）
実施例１で用いた感光性樹脂組成物において、３，４−エポキシシクロヘキシルメチルメタクリレート３．８０重量部（Ｍ１００、ダイセル化学社製）の代わりに（Ｄ）成分として３，４−エポキシシクロヘキセニルメチル−３’，４’−エポキシシクロヘキセンカルボキシレート３．８０重量部（セロキサイト−２０２１、ダイセル化学社製）を用いる以外は実施例１と同様に操作し、透過型スクリーンを作製した。該透過型スクリーンにおいては、フェードメーター９６時間投入後のΔＹＩは２であった。
【００５１】
（比較例）
実施例１で用いた感光性樹脂組成物から、（Ｄ）成分である３，４−エポキシシクロヘキシルメチルメタクリレートを除いたものを用いる以外は実施例１と同様に操作し、透過型スクリーンを作製した。該透過型スクリーンにおいては、フェードメーター９６時間投入後のΔＹＩは６であった。
【００５２】
【発明の効果】
以上、本発明によれば、感光性樹脂組成物に（Ｄ）オキシラン環含有化合物を加える構成としたことで、樹脂劣化の一因となる光重合開始剤分解物とオキシラン環が反応するため、硬化後の感光性樹脂組成物の劣化、特に黄変を防ぐことができる。
またこの感光性樹脂組成物をレンズシートの遮光パターン形成材料に用いれば、時間が経っても樹脂層（３０）が変色しないため、優れた色表現のできるレンズシートおよび光拡散性基板を製造することができる。さらに本発明の感光性樹脂組成物自体には紫外線吸収剤を含まないが、樹脂層透過時に遮光パターンによって外部光の入光が減少するため、該樹脂層よりも内部にある外光に敏感な材料の劣化を軽減することができる。
以上のことから本発明の感光性樹脂組成物は透過型スクリーンの遮光パターンの形成に用いるのが最適である。
【００５３】
【図面の簡単な説明】
【図１】本発明の透過型スクリーンの構成の一例を示した断面図である。
【図２】図１に示した透過型スクリーンを構成する光拡散性基板の詳細な断面図である。
【図３】本発明における光拡散性基板の作製を工程順に示した説明図である。
【符号の説明】
１　　　透過型スクリーン
１０　　光拡散性基板
１１　　フレネルレンズ基板
１１ａ　フレネルレンズアレイ
１１ｂ　フレネルレンズ透明基板
１２　　レンチキュラーレンズ基板
１２ａ　レンチキュラーレンズアレイ
１２ｂ　レンチキュラーレンズ透明基板
１３　　拡散板
２０　　感光性樹脂支持体
３０　　樹脂層
３１　　集光部
３１ａ　感光硬化層
３２　　非集光部
３２ａ　非感光粘着層
４０　　画像形成シート
５０　　色材支持体
６０　　色材含有層
７０　　色材支持シート
【図１】
2004010813.tif 000007
【図２】
2004010813.tif 000008
【図３】
2004010813.tif 000009